(57)【要約】  真空チャンバ（１０）内で金属イオンならびにアルゴンイオン、クリプトンイオン、ネオンイオン、キセノンイオンおよびヘリウムイオンの群から選択される希ガスイオンに基板をさらすことと、基板（１）上に負の電気ポテンシャル（Ｐ１、Ｐ２）を印加することとによって表面コーティングのための基板（２００）を前処理するための方法であって、基板（２００）が少なくとも２つのステップ（１０００、２０００）で前処理され、これらのステップが真空チャンバ（１０）内で連続して実行され、第１のステップ（１０００）は、真空チャンバ（１０）内にアルゴンイオン、クリプトンイオン、ネオンイオン、キセノンイオンおよびヘリウムイオンの群から選択される希ガスイオンを主として含むプラズマを供給することと、基板（２００）上に第１の負の電気ポテンシャル（Ｐ１）を印加することとを含み、第２のステップ（２０００）は、真空チャンバ（１０）内に金属イオンを主として含むプラズマを供給することと、基板（２００）上に第２の負の電気ポテンシャル（Ｐ２）を印加することであり、第１の電気ポテンシャル（Ｐ１）が第２の電気ポテンシャル（Ｐ２）よりも低い、第２の負の電気ポテンシャル（Ｐ２）を印加することとを含み、第１の負のポテンシャル（Ｐ１）の大きさが１００〜１５００Ｖである、表面コーティングのための基板（２００）を前処理するための方法。【選択図】図１
2018534437.tif 000002
【特許請求の範囲】
【請求項１】
真空チャンバ（１０）内で基板（２００）を金属イオンならびにアルゴンイオン、クリプトンイオン、ネオンイオン、キセノンイオンおよびヘリウムイオンの群から選択される希ガスイオンにさらすことと、前記基板（２００）上に負の電気ポテンシャル（Ｐ１、Ｐ２）を印加することとによって表面コーティングのための前記基板（２００）を前処理するための方法であって、前記基板（２００）が少なくとも２つのステップ（１０００、２０００）で前処理され、前記ステップが前記真空チャンバ（１０）内で連続して実行され、前記第１のステップ（１０００）は、
−  前記真空チャンバ（１０）内にアルゴンイオン、クリプトンイオン、ネオンイオン、キセノンイオンおよびヘリウムイオンの群から選択される希ガスイオンを主として含むプラズマを供給することと、
−  前記基板（２００）上に第１の負の電気ポテンシャル（Ｐ１）を印加することと
を含み、前記第２のステップ（２０００）は、
−  前記真空チャンバ（１０）内に金属イオンを主として含むプラズマを供給することと、
−  前記基板（２００）上に第２の負の電気ポテンシャル（Ｐ２）を印加することであり、前記第１の電気ポテンシャル（Ｐ１）が前記第２の電気ポテンシャル（Ｐ２）よりも低い、第２の負の電気ポテンシャル（Ｐ２）を印加することと
を含み、
前記第１の負のポテンシャル（Ｐ１）の大きさが１００〜１５００Ｖである、
表面コーティングのための基板（２００）を前処理するための方法。
【請求項２】
前記真空チャンバ（１０）が、アルゴン、クリプトン、ネオン、キセノンおよびヘリウムの群から選択される希ガスまたは複数の希ガスの混合物を含む雰囲気と、
ＨＩＰＩＭＳモードで動作可能なマグネトロン（２０）と、
金属ターゲット（２１）とを含み、前記第１のステップ（１０００）が、
−  アルゴンイオン、クリプトンイオン、ネオンイオン、キセノンイオンおよびヘリウムイオンの群から選択される希ガスイオンが前記プラズマ中に主として存在するように前記マグネトロン（２０）を動作させること
を含み、前記第２のステップ（２０００）が、
−  金属イオンが前記プラズマ中に主として存在するように前記マグネトロン（２０）を動作させること
を含む、請求項１に記載の、表面コーティングのための基板（１）を前処理するための方法。
【請求項３】
前記真空チャンバ（１０）が、アルゴン、クリプトン、ネオン、キセノンおよびヘリウムの群から選択される希ガスまたは複数の希ガスの混合物を含む雰囲気と、
ＨＩＰＩＭＳモードで動作可能なマグネトロン（２０）と、
金属ターゲット（２１）と、
グローフィラメント（１４）と
を含み、前記第１のステップ（１０００）が、
−  プラズマが、アルゴンイオン、クリプトンイオン、ネオンイオン、キセノンイオンおよびヘリウムイオンの群から選択される希ガスイオンを主として含むようにするために、所定の時間にわたり前記グローフィラメント（１４）を動作させること
を含み、前記第２のステップ（２０００）が、
−  プラズマが金属イオンを主として含むようにするために、前記マグネトロン（２０）を動作させること
を含む、請求項１に記載の、表面コーティングのための基板（１）を前処理するための方法。
【請求項４】
前記第１の電気ポテンシャル（Ｐ１）の大きさが、前記基板（２００）の表面がエッチングされるように選択される、請求項１から３のいずれか一項に記載の方法。
【請求項５】
前記第２の電気ポテンシャル（Ｐ２）の大きさが、金属イオンが前記基板（２００）の前記表面へと導入されるように選択される、請求項１から４のいずれか一項に記載の方法。
【請求項６】
前記第１の負のポテンシャル（Ｐ１）の大きさが１００〜１０００Ｖまたは１００〜５００Ｖである、請求項１から５のいずれか一項に記載の方法。
【請求項７】
前記第１の負のポテンシャル（Ｐ１）の大きさが３００〜１０００Ｖまたは３００〜５００Ｖである、請求項２に記載の方法。
【請求項８】
前記第１の負のポテンシャル（Ｐ１）の大きさが１００〜１０００Ｖまたは１００〜５００Ｖである、請求項３に記載の方法。
【請求項９】
前記第２の負のポテンシャル（Ｐ２）の大きさが３００〜３０００Ｖまたは３００〜２０００Ｖまたは４００〜１０００Ｖである、請求項１から８のいずれか一項に記載の方法。
【請求項１０】
前記第１のステップ（１０００）が、
−  アルゴンイオン、クリプトンイオン、ネオンイオン、キセノンイオンおよびヘリウムイオンの群から選択される希ガスイオンが前記プラズマ中に主として存在するように、第１のピーク電力密度（ＰＤ１）で前記マグネトロン（２０）を動作させること
を含む、請求項２および４から７のいずれか一項に記載の方法。
【請求項１１】
前記第１のピーク電力密度（ＰＤ１）が０．１〜０．５ｋＷ／ｃｍ２または０．１〜０．３ｋＷ／ｃｍ２または０．１５〜０．２５ｋＷ／ｃｍ２である、請求項１０に記載の方法。
【請求項１２】
前記第２のステップ（２０００）が、
−  プラズマが金属イオンを主として含むようにするために第２のピーク電力密度（ＰＤ２）で前記マグネトロン（２０）を動作させること
を含む、請求項２から１１のいずれか一項に記載の方法。
【請求項１３】
前記第２のピーク電力密度（ＰＤ２）が０．５〜４ｋＷ／ｃｍ２または０．６〜４ｋＷ／ｃｍ２または１〜４ｋＷ／ｃｍ２または１．５〜３．５ｋＷ／ｃｍ２である、請求項１２に記載の方法。
【請求項１４】
前記金属イオンが、元素の周期律表の４族、５族または６族から選択される金属イオンまたは複数の金属イオンの混合物である、請求項１から１３のいずれか一項に記載の方法。
【請求項１５】
−  請求項１から１４のいずれか一項に記載の基板（２００）を前処理することと、
−  前記前処理した基板上にコーティング（３０００）を堆積することと
を含む、コーティングした基板（１）を製造するための方法。
【発明の詳細な説明】
【技術分野】
【０００１】
本開示は、表面コーティングのための基板を前処理するための方法に関する。
【背景技術】
【０００２】
物理蒸着（ＰＶＤ）は、例えば被加工物の耐摩耗性を上げるために被加工物の上へコーティングを適用するための方法である。多くの場合、被加工物の表面をＰＶＤ装置内でエッチングして、コーティングの良好な付着を確実にする。エッチングは、ＰＶＤ装置内にアルゴンイオンのプラズマを生成し、基板から有機汚染物および自然酸化膜、または他の不純物を除去するために、基板に電気ポテンシャルを印加して基板に向けてアルゴンイオンを加速することによって実行することができる。また、被加工物の表面内に金属イオンを導入すること、いわゆる注入によって、コーティングの付着を改善することができる。金属イオンの注入は、金属ターゲットの存在下でアルゴンエッチングを実行することによって典型的には実現され、その結果、アルゴンイオンと金属イオンとの両者がプラズマ中に生成される。
【０００３】
ＥＰ１２６００３Ｂ１は、ＨＩＰＩＭＳモードで動作しているＰＶＤ装置においてアルゴン雰囲気中でクロムイオンによって基板を前処理する方法を記述している。基板が同時にエッチングされかつ金属イオン注入を受けるように、ＰＶＤ装置を動作させる。
【０００４】
ＤＥ１０２００８０２１９１２は、基板の磁性スパッタリング用の機械を記述している。この機械は、ＨＩＰＩＭＳモードで動作して、基板の表面をエッチングしかつ基板の表面内に金属イオンを導入して後に堆積するコーティングの付着を向上させるためにアルゴン雰囲気中で金属イオンを生成する。この機械は、２つのＨＩＰＩＭＳ電源を備え、これら２つの電源は、基板の前処理の間中、雰囲気中のイオン密度に対して基板の電気ポテンシャルを最適化するために同期される。
【０００５】
知られている前処理法の欠点は、これら前処理法が基板のエッジの選択エッチングを生じさせる場合があることである。すなわち、高濃度のアルゴンイオンおよび金属イオンが、基板のエッジに引き寄せられ、エッジの摩耗および過剰な加熱を引き起こすことになる。選択エッチングが特に、切削工具の前処理において問題であるのは、選択エッチングがエッジの当初の幾何学的形状の多くを失わせることがあり、したがって工具の性能を低下させることがあるためである。
【０００６】
知られている前処理法でのさらなる欠点は、同時のエッチングおよびイオン注入が結果的に長い前処理時間をもたらし、その結果として基板の過剰な加熱をもたらすことである。基板の過剰な加熱は、基板の重要な材料特性の劣化を結果としてもたらし、例えば硬質金属において脆性を引き起こす場合がある。
【０００７】
したがって、上に述べた問題のうちの１つまたは複数を解決するまたは少なくとも緩和する表面を前処理するための改善された方法を実現することが、本開示の目的である。さらに、基板の特性を維持した状態で基板にエッチングおよびイオン注入を施す基板の前処理のための方法を実現することが、本開示の目的である。本開示のさらなる目的は、選択エッチングを低減させ、かつ基板の過剰な加熱を回避するような基板の前処理のための方法を実現することである。また、本開示のさらなる目的は、表面を前処理するための効果的な方法を実現することである。
【発明の概要】
【０００８】
本開示の第１の態様によれば、上記の目的のうちの少なくとも１つが、真空チャンバ１０内で基板を金属イオンならびにアルゴンイオン、クリプトンイオン、ネオンイオン、キセノンイオンおよびヘリウムイオンの群から選択される希ガスイオンにさらすことと、上記基板２００上に負の電気ポテンシャル（Ｐ１、Ｐ２）を印加することとによって、表面コーティングのための基板２００を前処理するための方法であって、基板２００が少なくとも２つのステップで前処理され、上記ステップが、真空チャンバ内でその場で連続して実行されることを特徴とし、第１のステップが、
−  真空チャンバ１０内にアルゴンイオン、クリプトンイオン、ネオンイオン、キセノンイオンおよびヘリウムイオンの群から選択される希ガスイオンを主として含むプラズマを供給することと、
−  基板２００上に第１の負の電気ポテンシャル（Ｐ１）を印加することと
を含み、第２のステップ２０００が、
−  真空チャンバ１０内に金属イオンを主として含むプラズマを供給することと、
−  基板上に第２の負の電気ポテンシャル（Ｐ２）を印加することであり、第１の電気ポテンシャル（Ｐ１）が第２の電気ポテンシャル（Ｐ２）よりも低い、第２の負の電気ポテンシャル（Ｐ２）を印加することと
を含み、
第１の負のポテンシャル（Ｐ１）の大きさが１００〜１５００Ｖである、
表面コーティングのための基板２００を前処理するための方法によって達成される。
【０００９】
本開示による方法は、基板の表面近くの領域に注入した金属で洗浄しエッチングした表面を提供し、これによって続いて堆積したコーティングの付着の改善を得ている。本開示の方法によれば、基板の表面は、先ず、アルゴンイオン、クリプトンイオン、ネオンイオン、キセノンイオンおよびヘリウムイオンの群から選択される希ガスイオンを主として含むプラズマを用い、かつ基板に印加される比較的低い電気ポテンシャルを用いるエッチングステップを受ける。プラズマの組成および低い電気ポテンシャルは、主に希ガスイオンが低い運動エネルギーで基板に向けて加速されるという結果をもたらす。これによって、比較的穏やかなエッチング効果が実現され、自然酸化膜および不純物が、基板の選択エッチングに起因する基板の実質的な摩耗なしに除去される。表面へと金属イオンを導入するその後のステップは、表面に印加される比較的高い電気ポテンシャルで実行される。しかしながら、注入ステップがエッチングステップとは別々であるので、基板の加熱が最小にされ、その負の効果が回避されるように短く維持することができる。
【００１０】
発明の方法は、ＰＶＤ装置内でその場で実行されてもよく、上記が方法を効果的にし、そして低コストで実行することを可能にする。
【００１１】
好ましくは、本開示による方法は、アルゴン、クリプトン、ネオン、キセノンおよびヘリウムの群から選択される希ガスまたは複数の希ガスの混合物を含む雰囲気と、ＨＩＰＩＭＳモードで動作可能なマグネトロン２０と、金属ターゲット２１とを含む真空チャンバ１０内で実行され、第１のステップは、
−  アルゴンイオン、クリプトンイオン、ネオンイオン、キセノンイオンおよびヘリウムイオンの群から選択される希ガスイオンがプラズマ中に主として存在するようにマグネトロン２０を動作させること
を含み、第２のステップは、
−  金属イオンがプラズマ中に主として存在するようにマグネトロン２０を動作させること
を含む。
【００１２】
大電力インパルスマグネトロンスパッタリング（ＨＩＰＩＭＳ）が、真空チャンバ内でアルゴン、クリプトン、ネオン、キセノンおよびヘリウムの群から選択される希ガスの雰囲気をイオン化させるため、およびやはり金属イオンを生成するために好ましくは使用される。ＨＩＰＩＭＳ、すなわち非常に高エネルギーの短い放電を生成することの特徴は、本開示による方法の異なるステップの間中、プラズマ中のイオンのタイプおよび量を正確に制御することを可能にする。
【００１３】
特に、基板の表面へと金属イオンを注入する第２のステップの間中、ＨＩＰＩＭＳモードでマグネトロンを動作させることが好ましい。上記は、ＨＩＰＩＭＳによって生成される高エネルギーの短い放電が非常に短い時間間隔で基板の表面に注入されるに足る金属イオンを生成することを可能にするので有利である。上記は、基板の表面を加熱することを最小にすることまたは回避することさえ許容する。
【００１４】
代替形態によれば、本開示の方法は、アルゴン、クリプトン、ネオン、キセノンおよびヘリウムの群から選択される希ガスまたは複数の希ガスの混合物を含む雰囲気と、ＨＩＰＩＭＳモードで動作可能なマグネトロン２０と、金属ターゲット２１と、グローフィラメント１４とを含む真空チャンバ１０内で実行され、第１のステップは、
−  アルゴンイオン、クリプトンイオン、ネオンイオン、キセノンイオンおよびヘリウムイオンの群から選択される希ガスイオンを主として含むプラズマを得るように、所定の時間にわたりグローフィラメント１４を動作させることを含み、第２のステップ２０００は、
−  プラズマが金属イオンを主として含むようにするためにマグネトロン２０を動作させることを含む。
【００１５】
グローフィラメントを使用することによってアルゴン、クリプトン、ネオン、キセノンおよびヘリウムの群から選択される希ガスの雰囲気をイオン化させることは、アルゴン、クリプトン、ネオン、キセノンおよびヘリウムの群から選択される非常に大量の希ガスイオンを有するプラズマを供給する。グローフィラメントが真空チャンバ内の希ガスをイオン化させる電子を放出するので、上記はその通りである。しかしながら、電子が、ターゲットから金属を蒸発させるに足るエネルギーを持たず、アルゴン、クリプトン、ネオン、キセノンおよびヘリウムの群から選択される希ガスイオンは、ターゲットから金属イオンをスパッタリングで飛ばすに足る質量エネルギーを持たない。これゆえ、エッチングステップの間のプラズマ中の金属イオンの量は意味を持たない。
【００１６】
本開示による方法の第１のステップにおいてグローフィラメントを使用することは、このように本質的にアルゴン、クリプトン、ネオン、キセノンおよびヘリウムの群から選択される希ガスイオンだけがエッチングの間中に基板の表面に衝突するという結果をもたらす。上記は、基板に印加する低い電気ポテンシャルと組み合わせて、順に基板の鋭い形体の最小の選択エッチングで基板の表面の非常に穏やかなエッチングを与える。
【００１７】
本開示は、やはり、上に開示した前処理ステップおよびその後のコーティングステップを含むコーティングした基板を製造するための方法にも関する。
【００１８】
アルゴンイオン、クリプトンイオン、ネオンイオン、キセノンイオンおよびヘリウムイオンの群から選択される希ガスイオンは、好ましくはアルゴンイオンもしくはクリプトンイオンまたはアルゴンイオンとクリプトンイオンとの混合物である。最も好ましくは、希ガスイオンは、アルゴンイオンである。
【００１９】
アルゴン、クリプトン、ネオン、キセノンおよびヘリウムの群から選択される希ガスまたは複数の希ガスの混合物は、好ましくはアルゴンもしくはクリプトンまたはアルゴンとクリプトンとの混合物である。最も好ましくは、希ガスは、アルゴンである。
【００２０】
好ましくは、金属イオンは、元素の周期律表の４族、５族または６族から選択される金属イオンまたは複数の金属イオンの混合物である。好ましくは、金属イオンは、クロムイオンもしくはチタンイオンまたはクロムイオンとチタンイオンとの混合物である。
【００２１】
好ましくは、金属ターゲットは、元素の周期律表の４族、５族または６族から選択されるいずれかの金属または複数の金属の組合せを含む、またはこれらから構成される。好ましくは、金属ターゲットは、クロムもしくはチタンまたはクロムとチタンとの混合物を含む、またはこれらから構成される。
【図面の簡単な説明】
【００２２】
【図１】本開示による方法を実行するために使用するＰＶＤ装置の模式図である。
【図２】本開示による方法の主要なステップを示している概略図である。
【図３】本開示による方法によって処理された試料の測定値を示している図である。
【図４】本開示による方法によって処理された試料の測定値を示している図である。
【発明を実施するための形態】
【００２３】
定義
プラズマ中の「アルゴンイオン、クリプトンイオン、ネオンイオン、キセノンイオン、およびヘリウムイオンの群から選択される希ガスイオンを主として」とは、プラズマ中のイオンのうちの５０〜１００％または７５〜１００％または９０〜１００％または９５〜１００％または９８〜１００％または９９〜１００％が、アルゴンイオン、クリプトンイオン、ネオンイオン、キセノンイオン、およびヘリウムイオンの群から選択される希ガスイオンにより構成されることを意味する。プラズマ中の「金属イオンを主として」とは、プラズマ中のイオンのうちの５０〜１００％または９０〜１００％または７５〜１００％または９５〜１００％または９８〜１００％または９９〜１００％が、金属イオンにより構成されることを意味する。
【００２４】
「アルゴン、クリプトン、ネオン、キセノン、およびヘリウムの群から選択される希ガスまたは複数の希ガスの混合物を含む雰囲気」という表現は、雰囲気がアルゴンもしくはクリプトンもしくはネオンもしくはキセノンもしくはヘリウムのうちの１つを含むことができるまたはこれらのガスのうちのこれら２つ以上の任意の混合物により構成されてもよいことを本明細書では意味する。
【００２５】
「複数の希ガスの混合物」とは、アルゴン、クリプトン、ネオン、キセノン、およびヘリウムの群から選択される２つ以上のガスの混合物を本明細書では意味する。ガスは任意に選択されてもよい。好ましくは、複数の希ガスの混合物はアルゴンおよびクリプトンにより構成される。
【００２６】
大電力インパルスマグネトロンスパッタリング（ＨＩＰＩＭＳ）は、大電力パルスマグネトロンスパッタリング（ＨＰＰＭＳ）としてもやはり知られ、マグネトロンスパッタリング堆積に基づく薄膜の物理蒸着のための方法である。ＨＩＰＩＭＳは、＜１０％の低デューティーサイクル（オン／オフ時間比）で数十マイクロ秒の短いパルス（インパルス）でｋＷ・ｃｍ−２のオーダーの大電力密度を利用している。ＨＩＰＩＭＳの際立った特徴は、スパッタリングした金属の高いイオン化の程度および分子状ガス解離の高い割合である。
【００２７】
「電気ポテンシャルの大きさ」という表現が使用されるときには、「大きさ」とは電気ポテンシャルの絶対値を意味する。
【００２８】
本開示による方法を、以降に、より十分にここで説明する。本開示による方法を、しかしながら多くの異なる形態で具体化することができ、本明細書において述べる実施形態に限定するようには解釈すべきではない。むしろ、この実施形態は、本開示が完全であり完結するように例として与えられ、そして当業者に本開示の範囲を十分に伝えることになる。同じ参照番号は、明細書全体を通して同じ要素を参照している。
【００２９】
発明を実施するための形態では、「希ガス」について言及している。「希ガス」とは、アルゴン、クリプトン、ネオン、キセノンおよびヘリウムの群から選択される少なくとも１つのガスを本明細書では意味している。好ましくは、「希ガス」は、アルゴンもしくはクリプトン、またはアルゴンとクリプトンとの混合物である。「希ガス」は、クリプトンであってもよい。最も好ましくは、「希ガス」は、アルゴンである。
【００３０】
発明を実施するための形態では、「希ガスイオン」について言及している。「希ガスイオン」とは、アルゴンイオン、クリプトンイオン、ネオンイオン、キセノンイオンおよびヘリウムイオンの群から選択されるイオンを本明細書では意味している。好ましくは、「希ガスイオン」は、アルゴンイオンもしくはクリプトンイオン、またはアルゴンイオンとクリプトンイオンとの混合物である。最も好ましくは、「希ガスイオン」は、アルゴンイオンである。
【００３１】
発明を実施するための形態では、「金属ターゲット」について言及している。金属ターゲットは、元素の周期律表の４族、５族または６族から選択されるいずれかの金属または複数の金属の組合せ、例えばクロム、チタンまたはクロムとチタンとの混合物を含むことができる、またはこれらにより構成されてもよい。説明した実施形態において、「金属イオン」を含むプラズマを参照するときには、これらの「金属イオン」が金属ターゲットに由来することが認識される。「金属イオン」は、元素の周期律表の４族、５族または６族から選択される金属イオンまたは複数の金属イオンの混合物、例えば、クロム、チタンまたはクロムとチタンとの混合物であってもよい。
【００３２】
図１は、本開示による表面コーティングのための基板を前処理するための方法を実行するために使用することができるＰＶＤ装置１００の模式図を示している。ＰＶＤ装置１００を、本開示にしたがって前処理された基板をコーティングするためにやはり使用することができる。
【００３３】
ＰＶＤ装置１００は、真空チャンバへと希ガスを導入するための注入口１１を有する真空チャンバ１０を備える。希ガスは、真空チャンバ１０内の雰囲気を構成する。排出口１２は、例えば、排出口にポンプ（図示せず）を接続することによって、真空チャンバ１０内を真空引きするために設けられる。ＯＥＳセンサなどのセンサ１３を、真空チャンバ１０内に配置することができ、真空チャンバ内の雰囲気の組成を測定することができる。
【００３４】
真空チャンバ１０は、金属ターゲット２１とともに少なくとも１つのマグネトロン２０をさらに含む。マグネトロン２０を、電源装置２２に接続し、ＨＩＰＩＭＳモードで動作するように配置する。マグネトロン２０および金属ターゲット２１は、その後のコーティングに対する付着を向上させるために基板の表面へと金属イオンを導入するために設けられる。金属ターゲット２１は、これゆえ基板上へのその後のコーティングの付着を向上させるために適した金属を含む。
【００３５】
真空チャンバ１０はまた、各々が電源装置３２に接続された１つまたはいくつかのさらなるマグネトロン３０、および１つまたはいくつかのさらなる金属ターゲット３１を含むことができる。例えば、ＴｉＡｌ合金ターゲットとともにさらなるマグネトロンを、前処理した基板上に続いてコーティングを付けるために設けることができる。さらなるマグネトロンは、ＨＩＰＩＭＳモードでまたはＤＣスパッタリングもしくはＡＣスパッタリングなどの他のスパッタリングモードまたはＲＦモードで動作可能であってもよい。マグネトロンが動作している一定の期間中に、必要であれば金属ターゲットを覆うために、シャッタ２３、３３を真空チャンバ１０内に設けることができる。
【００３６】
本開示にしたがった方法の第１のステップにおいて、基板をエッチングするための希ガスイオンを含むプラズマを生成するために、グローフィラメント１４を設けることができる。グローフィラメント１４を電源装置（図示せず）に接続し、電流がグローフィラメントを通過すると、グローフィラメントは、電子を放出し、電子が真空チャンバ内の希ガスを電子衝突イオン化によって希ガスイオンのプラズマへとイオン化させる。専用のアノード（図示せず）を真空チャンバ１０内に配置することができ、プラズマの位置を制御することができる。
【００３７】
真空チャンバ１０は、前処理されそして任意選択でコーティングされる少なくとも１つの基板２００をさらに含む。典型的には、基板２００は、セラミック、サーメット、タングステンカーバイド、高速度鋼またはこれらの組合せから製造される。基板を、被加工物の機械加工用のエッジ部分を含む工具とすることができる。例えば、基板は、切削工具である。
【００３８】
基板２００を、真空チャンバ１０の内外に移動可能な基板テーブル４０上に支持することができる。基板テーブル４０は、基板２００を支持するための１つまたはいくつかのピン４２が配置されている１つまたはいくつかのサテライト４１を備えることができる。ピン４２、サテライト４１および基板テーブル４０は、すべて回転可能であり、結果として、ソースターゲットに向けて露出した表面に沿って前処理プロセスをより均一にさせる基板の３回回転をもたらす。
【００３９】
基板に制御可能な大きさの負の電気ポテンシャルを印加するために、さらなる電源４３を配置する。電源４３を、したがって基板２００、ピン４２、サテライト４１またはテーブル４０のうちのいずれか１つに接続することができる。
【００４０】
図１のＰＶＤ装置１００は、真空チャンバにアクセスするためのドアまたは基板の前処理またはコーティングを制御するための制御システムなどのいくつかのさらなる構成を含むことができることは、明らかである。
【００４１】
下記に、本開示にしたがった方法を、図１に示したＰＶＤ装置および図２に示した主な方法ステップを参照して説明する。
【００４２】
先ず、１つまたはいくつかの基板２００を、ＰＶＤ装置１００の真空チャンバ１０中へとローディングする。基板を、基板テーブル４０上に好ましくは載置する。その後、真空チャンバ１０を封止し、真空チャンバの排出口１２を介して真空引きすることによって、真空チャンバ内の圧力を低下させる。
【００４３】
その後で、ヒータシステム（図示せず）をオンにして、典型的には３００〜６５０℃のプロセス温度まで基板２００、ピン４２、サテライト４１およびテーブル４０を加熱する。プロセス温度を、基板テーブルに接続した、またはチャンバの内側に設置した熱電対（図示せず）によって測定することができる。
【００４４】
真空チャンバ内の圧力がある圧力レベル、典型的には１０−４ｍｂａｒ以下であり、プロセス温度に達すると、基板のエッチングの第１の前処理ステップ１０００を行うことができる。
【００４５】
第１の前処理ステップ１０００を、下記のように実行する。
【００４６】
先ず、希ガスを、注入口１１を通して真空チャンバ１０へと導入し、真空チャンバ内に典型的には２μｂａｒのプロセス圧力を実現する。その後で、希ガスイオンおよび金属イオンを含むプラズマを得るために、第１のマグネトロン２０をＨＩＰＩＭＳモードで動作させる。第１のマグネトロン２０を、したがって、プラズマが希ガスイオンを主として含むように選択されるピーク電力密度ＰＤ１の状態で、ＨＩＰＩＭＳモードで動作させる。
【００４７】
ピーク電力密度は、ＨＩＰＩＭＳの間中、プラズマ中の希ガスイオンと金属イオンとの間の比率を制御するための重要なパラメータである。電力を真空チャンバ内で、マグネトロンから希ガス雰囲気へと注入するので、希ガス雰囲気は、イオン化され加熱され、これがイオン化した希ガスの膨張、そしてしたがってより低い密度（いわゆる「ガス希薄化」または「スパッタウィンド」）をもたらす。イオン化したガスを希薄化すると直ぐに、基板への希ガスイオンの流れがなくなり、金属ターゲットからの金属蒸気によって置き換えられる。希ガスおよび金属蒸気の両者のイオン化の程度は、ピーク電力密度の増加とともに増加し、それで希ガスイオンを主として含むプラズマを得るために、ピーク電力密度を、低くすべきである。相応して、金属イオンを主として含むプラズマを得るために、ピーク電力密度を、高くすべきである。
【００４８】
好ましくは、希ガスイオンの量は、プラズマ中では可能な限り高くすべきである。例えば、アルゴンイオンは、プラズマ中の希ガスイオンの全量のうちの５０〜１００％または７５〜１００％または９０〜１００％または９５〜１００％または９８〜１００％または９９〜１００％を構成することができる。プラズマ中の希ガスイオンおよび金属イオンの量を、例えば、真空チャンバに質量分析計を接続し、プラズマ中のイオン電荷／質量比を測定することによって決定することができる。
【００４９】
エッチングステップの間中の真空チャンバ内の希ガスイオンを主とする雰囲気を確実にするために、ピーク電力密度ＰＤ１は、０．１〜０．５ｋＷ／ｃｍ２、または０．１〜０．３ｋＷ／ｃｍ２または０．１５〜０．２５ｋＷ／ｃｍ２にすべきである。
【００５０】
ＨＩＰＩＭＳの間中のパルス長は、長いパルス長が希ガスの希薄化を助長するので、雰囲気中の希ガスイオンおよび金属イオンの量を制御するためにやはり重要である。長いパルス長は、やはり、ＰＶＤ装置のケーブルの誘導率のために、結果として、プラズマの密度を増加させる高いピーク電流およびスパッタリングした金属のより高いイオン化の程度をもたらす。
【００５１】
これゆえ、第１のパルス長Ｌ１が２〜５０００μｓまたは１０〜５００μｓまたは５〜２０μｓであることが好ましい。
【００５２】
マグネトロンの動作の間中に、基板に向けて希ガスイオンを加速するために、負の電気ポテンシャルＰ１を基板２００へ基板電源４３によって印加する。
【００５３】
希ガスがイオン化されると、真空チャンバ内の雰囲気は、希ガスイオンから主として構成されることになり、そしてイオンのないプラズマシース、すなわちゾーンが、基板の表面とプラズマとの間に形成されることになる。
【００５４】
プラズマは、わずかに正の電気ポテンシャルを有し、それゆえ基板に印加される負のポテンシャルは、プラズマシースにわたって、すなわち正のプラズマと負の基板との間に、電圧降下を結果としてもたらすことになる。電圧降下は、プラズマ中の正の希ガスイオンおよび存在するのであれば金属イオンがプラズマシースに達し、基板に向けて加速されるという結果をもたらすことになる。正のイオンは、基板表面に当たり、基板表面をエッチングすることになる。
【００５５】
負の電気ポテンシャルＰ１の大きさを慎重に制御することは、重要である。プラズマシースをはさんで十分に大きな電圧降下を実現するために、負の電気ポテンシャルＰ１の大きさを十分に高くすることが必要である。上記は、基板の表面をエッチングするに足る基板に向けた運動エネルギーで正のイオンを加速するために重要である。しかしながら、大きな大きさの負の電気ポテンシャルでは、プラズマシースをはさむ電圧降下が、大きくなり過ぎる。上記は、正に帯電した希ガスイオンおよび（存在するのであれば）金属イオンを基板の鋭い形体、例えばエッジに引き付けさせ、エッジの過剰なエッチングという結果をもたらすことになる。このように、負の電気ポテンシャルの大きさは、基板上の鋭い形体の選択エッチングを回避する、または減少させるために十分に低いが、表面の十分なエッチングを実現するために十二分に大きい必要がある。
【００５６】
負の電気ポテンシャルＰ１の好適な大きさを、実際的な試験によって、例えば、第１の負の電気ポテンシャルを使用して真空チャンバ内の基板を処理し、そして例えば、プロフィロメータを使用することによりまたは走査型電子顕微鏡（ＳＥＭ）を使用することにより基板の表面のエッチングの程度を解析することによって決定することができる。一連の試験を実行し、そして各試験の間でより高い大きさまたはより低い大きさに向けて負の電気ポテンシャルを変化させることによって、電気ポテンシャルＰ１の好適な大きさを決定することが可能である。
【００５７】
基板の材料を除去せずにまたは最小の除去量で、自然酸化膜および不純物を基板から除去すると、基板の表面の十分なエッチングが実現される。十分なエッチングの後では、基板の表面は、酸化膜または不純物のない裸の金属表面である。
【００５８】
１つの実施形態では、負の電気ポテンシャルＰ１の大きさを、１００〜１０００Ｖまたは１００〜５００Ｖまたは１５０〜４５０Ｖまたは２００〜４００Ｖとすることができる。
【００５９】
ＨＩＰＩＭＳモードで動作可能なマグネトロンを第１のステップで使用するというケースでは、好ましくは負の電気ポテンシャルＰ１の大きさを、２５０〜１５００Ｖまたは３００〜１５００Ｖまたは３００〜１０００Ｖまたは３００〜５００Ｖまたは３５０〜５００Ｖとすることができる。
【００６０】
グローフィラメントを第１のステップで使用するというケースでは、好ましくは負の電気ポテンシャルＰ１の大きさを、１００〜１５００Ｖまたは１００〜１０００Ｖまたは１００〜５００Ｖまたは１５０〜４５０Ｖとすることができる。
【００６１】
エッチングステップの（時間での）全体の長さは、基板材料および基板上の汚染の程度とタイプなどの外部要因に依存する。エッチングステップの全体の長さを、それゆえ、問題のエッチングステップについて広く行われている条件の観点から決定しなければならない。上記を、例えば、全体のエッチング時間を変化させることをともなうが上に説明したような実際的な試験によって行うことができる。典型的には、エッチングステップの全体の長さは、２〜１２０分である。
【００６２】
例えば、エッチングステップの全体の長さは、１０〜１１０分または２０〜１００分または３０〜９０分である。
【００６３】
エッチングステップが完了した後で、基板の表面へと金属イオンを導入する第２の前処理ステップ２０００を実行する。
【００６４】
マグネトロン２０をしたがって、金属イオンがプラズマ中に主として存在するように動作させる。これによって、マグネトロン２０を、エッチングステップの第１のピーク電力密度ＰＤ１よりも高い第２のピーク電力密度ＰＤ２で動作させる。上に説明したように、より高い第２のピーク電力密度ＰＤ２は、イオン化した希ガスイオンの雰囲気の希薄化を引き起こし、結果的に金属イオンのリッチなプラズマをもたらす。
【００６５】
好ましくは、金属イオンの量は、可能な限り高くすべきであり、例えば、プラズマ中のイオンの全量のうちの５０〜１００％または７５〜１００％または９０〜１００％または９５〜１００％または９８〜１００％または９９〜１００％にすべきである。
【００６６】
典型的には、雰囲気の希薄化およびしたがって金属イオンリッチプラズマの作成は、ほぼ０．５ｋＷ／ｃｍ２のピーク電力密度しきい値レベルで生じる。これゆえ、ピーク電力密度ＰＤ２は、第２の前処理ステップでは０．５ｋＷ／ｃｍ２をこれゆえ超えるはずである。好ましくは、ピーク電力密度ＰＤ２は、０．５〜４ｋＷ／ｃｍ２または０．６〜４ｋＷ／ｃｍ２または１〜４ｋＷ／ｃｍ２または１．５〜３．５ｋＷ／ｃｍ２である。
【００６７】
第２の前処理ステップの間中、第１のパルス長Ｌ１を、より長い第２のパルス長Ｌ２に変えることができる。より長いパルス長が金属リッチプラズマ中での動作についてのより長い時間を許容し、したがって基板上の金属の正味の注入を増加させるので、第２の前処理ステップではより長いパルス長を有することが好ましい。
【００６８】
しかしながら、長過ぎるパルス長では、放電がグローからアークへと遷移することがあり、このことは、溶融した液滴および堆積した金属のミクロ構造内の欠陥に関係する。
【００６９】
第２のパルス長Ｌ２は、３０〜１００００μｓまたは２０〜１０００μｓまたは２０〜１００μｓまたは５０〜７５μｓであることがこれゆえ好ましい。
【００７０】
第２の前処理ステップの間中、負の電気ポテンシャルＰ２を、基板電源４３によって基板に印加する。
【００７１】
電気ポテンシャルＰ２の大きさは、先行するエッチングステップの電気ポテンシャルＰ１の大きさよりも大きい。
【００７２】
負の電気ポテンシャルＰ２の大きさは、プラズマシースをはさむ十分に大きな電圧降下を実現するように十二分に大きくなければならない。上記は、基板の表面へと金属イオンを導入する、すなわち注入するに足る高い運動エネルギーで金属イオンを加速させるために重要である。負の電気ポテンシャルＰ２の大きさについての上限は、製造機器の物理的な限界によってしばしば設定される。また、大きな大きさの電気ポテンシャルでは、金属イオンの注入深さが、大きくなり過ぎることがあり、結果的に付着特性の低下になる。
【００７３】
負の電気ポテンシャルＰ２の好適な大きさを、実際的な試験によって、例えば、第１の負の電気ポテンシャルを使用して真空チャンバ内の基板を処理することによって決定することができ、そして、例えば後方散乱検出器モードで動作する走査型電子顕微鏡（ＳＥＭ）を使用することによってまたは電子回折分光計（ＥＤＳ）によって基板の表面のクロムの存在を決定できる。一連の試験を実施し、そして各試験の間で負の電気ポテンシャルの大きさを変化させることによって、電気ポテンシャルＰ２の好適な大きさを決定することが可能である。
【００７４】
第２の電気ポテンシャルＰ２の大きさを、３００〜３０００Ｖまたは３５０〜２５００Ｖまたは４００〜２０００Ｖまたは４５０〜１５００Ｖまたは５００〜１２００Ｖとすることができる。
【００７５】
好ましくは、第１の電気ポテンシャル（Ｐ１）の大きさおよび第２の電気ポテンシャル（Ｐ２）の大きさを、Ｐ２／Ｐ１の比が１．２５〜５または１．２５〜３または１．５〜２であるように選択する。
【００７６】
例えば、第１の電気ポテンシャルＰ１の大きさは、３００〜５００Ｖであってもよく、そして第２の電気ポテンシャルＰ２は、５５０〜１５００Ｖであってもよい。あるいは、第１の電気ポテンシャルＰ１の大きさは、３５０〜４５０Ｖであってもよく、そして第２の電気ポテンシャルＰ２は、６００〜１０００Ｖであってもよい。
【００７７】
第２の前処理ステップの（時間での）全体の長さを制御することもやはり重要である。基板の表面へと十分な金属を導入してその後のコーティングの付着の改善を実現するために足る長い期間にわたって、第２の前処理ステップを継続すべきである。しかしながら、第２の前処理ステップを可能な限り短く維持して、基板の特性を劣化させることがある基板の必要以上な加熱を避けることもやはり重要である。
【００７８】
第２の前処理ステップの（時間での）最適な長さは、基板の材料のタイプならびにマグネトロンの効果および電流密度などの電気的パラメータなどのいくつかの要因に依存し、例えば、全体の処理時間を変化させることをともなうが上に説明したような一連の実際的な試験によって決定することができる。典型的には、第２の前処理ステップの全体の長さは、２〜１２０分である。
【００７９】
あるいは、第２の前処理ステップの全体の長さは、２〜１００分または５〜８０分または５〜５０分または１０〜２０分である。
【００８０】
前処理法の代替の実施形態では、基板のエッチングの第１のステップ１０００におけるプラズマは、真空チャンバ１０内に存在するグローフィラメント１４を通り電流を流すことによって得られる。典型的には、グローフィラメントを、２０〜５０Ａのフィラメント電流で１〜６０分間、好ましくは２０〜４０分間動作させる。
【００８１】
２つの前処理ステップ１０００、２０００の完了の後で、真空チャンバへの希ガスフローおよび第１のマグネトロン２０への電力を、オフにする。この段階で、コーティング、例えば耐摩耗コーティングが前処理した基板の表面上に付けられる任意選択のコーティングステップ３０００を、前処理した基板に受けさせることができる。しかしながら、真空チャンバから前処理した基板を取り出すこともやはり可能である。
【００８２】
その後のコーティングステップを、任意の好適な堆積法によって実行することができる。例えば、コーティングステップが、例えばスパッタ堆積、ＨＩＰＩＭＳ、アーク堆積、電子ビーム蒸着ステップ、または上記技術の任意の組合せのうちの１つまたは複数から構成されることがある。コーティングを、１つの単一コーティングステップでまたはいくつかのコーティングステップで実行することができる。
【００８３】
前処理プロセスおよびその後のコーティングプロセスを、図１に示したようなバッチプロセスで好ましくは実行する。しかしながら、前処理ステップ１０００、２０００およびその後のコーティングステップ３０００を、インラインコーティングプロセスでやはり行うことができ、インラインコーティングプロセスでは、前処理ステップ１０００、２０００が１つのチャンバ内で行われ、続いてコーティングされるべき基板を、真空を破らずにまたは空気雰囲気に工具を曝さずに、コーティングステップ３０００のための他のチャンバへと移動させる。
【００８４】
実施例
本開示にしたがって基板を前処理するための方法のエッチングステップを下記に、具体的な実験で説明する。
【００８５】
実験では、試料は、ＰＶＤ装置内でエッチングを受け、そして３つの異なる負の電気ポテンシャルをエッチングの間中試料に印加した。実験の結果は、試料に印加する電気ポテンシャルの大きさを制御することによって、試料の表面の選択エッチングの最小化を実現することが可能であることを示している。
【００８６】
例で使用した試料は、タングステンカーバイド粉末およびＣｏバインダ（ＷＣ−Ｃｏ）タイプＳＮＭＡ１２０４０８から作られた正方形の切削インサートであった。試料は、１２．７ｍｍの切削エッジ長、４．７６２５ｍｍの厚さ、０．７９３８ｍｍのコーナー半径および１００μｍの切削エッジ半径を有していた。試料は、試料の上側および下側正方形面の中心を貫通して通る直径５．１５６ｍｍの固定用穴を有していた。
【００８７】
各試料の上面を、エッチングおよびその後の解析のためにＲａ＜０．００２μｍの粗さを有する鏡面仕上げになるまで機械的なグラインディングおよびポリッシングによって準備した。試料を、その後、アルカリおよび脱イオン水溶剤を含有する超音波槽内で洗浄した。
【００８８】
その後、試料を、ＴｉＯ２粉末−アルコールペーストを使用してマスキングし、乾燥させて純粋なＴｉＯ２の線を残した。マスクは、ほぼ１ｍｍ幅であり、試料の辺に沿った中間の位置のところに切削エッジに垂直に設けられた。上記は、切削エッジからちょうど３０００μｍを超える距離の全体にわたるエッチング速度を測定する可能性を与えた。
【００８９】
試料を、３つのグループへと分割した、そして試料の各グループは、その後ＰＶＤ装置内でエッチングを受けた。正方形の面をＰＶＤ装置内のカソードに向かって向けた状態で、試料を３回回転で載置した。アルゴンをプロセスガスとして使用した。試料を４００℃まで加熱した。ＰＶＤシステムの一方のカソードを、１Ａｃｍ−２のピーク電力密度でＨＩＰＩＭＳモードで動作させた。エッチングの間中、一定の負の電気ポテンシャル（ＵＢＩＡＳ）を試料に印加した。
【００９０】
−  ２００Ｖの一定の負のポテンシャル（ＵＢＩＡＳ）を、エッチングの間中試料の第１のグループに印加した。
−  ４００Ｖの一定の負のポテンシャル（ＵＢＩＡＳ）を、エッチングの間中試料の第２のグループに印加した。
−  １０００Ｖの一定の負のポテンシャル（ＵＢＩＡＳ）を、エッチングの間中試料の第３のグループに印加した。
【００９１】
エッチングの後で、マスキング粉末および蓄積した材料を試料から拭き取った。マスキングした領域とマスキングしなかった領域との間の段差の高さを、＜１ｎｍの高さ精度および＜５０ｎｍの試料位置精度で触針式プロフィロメータ（Ｄｅｋｔａｋ１５０）を使用して測定した。測定の間中、試料の切削エッジを、走査方向に平行に向け、そして測定を、垂直面に関してエッジから５０〜２００μｍ毎の距離で行った。５０μｍ以下の測定が切削エッジの湾曲にかかるので、５０μｍ以下の測定を試みなかった。段差高さは、当初の表面に対して除去した材料の厚さを表し、エッチング深さと表示された。比除去速度は、単位時間当たりかつ単位電力当たりの材料の除去量を表し、段差高さをプラズマ前処理の期間でおよびカソードの平均電力で割り算することによって計算される。
【００９２】
エッチング深さを図４に示し、比除去速度を図３に示している。
【００９３】
ＵＢＩＡＳ＝−４００Ｖおよび−１０００Ｖの基板バイアスで正味のエッチングがあったこと、および−２００Ｖのバイアスで正味の堆積があったことを、実験は示した。スパッタイールドは、基板バイアスに依存してほぼ直線的である。−２００Ｖのケースでは、金属蒸気の堆積が、イオンによる材料のスパッタ除去量よりも速い速度で生じた。ＵＢＩＡＳ＝−４００Ｖおよび−１０００Ｖでは、切削エッジの近くで選択エッチングがあり、距離とともに少なくなり、ほぼ１０００μｍよりも大きいと一定の速度に達した。エッジおよび離れたところでのエッチング速度の比率は、ＵＢＩＡＳ＝−４００ＶよりもＵＢＩＡＳ＝−１０００Ｖで５０％大きかった。このように、ＵＢＩＡＳ＝−４００Ｖで選択エッチングが生じにくいことを示している。
【００９４】
特定の実施形態を詳細に開示してきているとはいえ、上記は、単に図説の目的で行われてきており、限定するものではない。特に、様々な置換形態、代替形態および修正形態を、添付の特許請求の範囲の範囲内で行うことができることが予期される。
【００９５】
例えば、アーク蒸着源を、好ましくは閉じたシャッタと組み合わせて、マグネトロン源２０またはグローフィラメント１４の代わりに使用することができ、本開示の前処理法の第１のステップにおいて希ガスイオンを主として含むプラズマを生成することができる。また、例えば、ＨＩＰＩＭＳモードでは動作していないさらなるマグネトロン源を、好ましくは閉じたシャッタと組み合わせて使用することができ、本開示の前処理法の第１のステップにおいて希ガスイオンを主として含むプラズマを生成することができる。エッチングの間中にターゲット材料の堆積を防ぐために、閉じたシャッタを好ましくは使用する。
【００９６】
具体的な用語を本明細書において用いることができるとはいえ、これらの用語を単に一般的で説明的な感覚で使用し、限定する目的ではない。さらにその上、本明細書において使用したように、「備える／備える（ｃｏｍｐｒｉｓｅ／ｃｏｍｐｒｉｓｅｓ）」または「含む／含む（ｉｎｃｌｕｄｅ／ｉｎｃｌｕｄｅｓ）」という用語は、他の要素の存在を排除しない。最後に、特許請求の範囲における参照符号は、単に明確化する例として与えられ、多少なりとも特許請求の範囲の範囲を限定するようには解釈されるべきでない。
【図１】
2018534437.tif 000003
【図２】
2018534437.tif 000004
【図３】
2018534437.tif 000005
【図４】
2018534437.tif 000006
【国際調査報告】
2018534437.tif 000007
2018534437.tif 000008
2018534437.tif 000009